(57)【要約】【課題】ニッケル酸化鉱石等の酸化鉱石を含む混合物を還元することでメタルを製造する製錬方法において、得られるメタルの品位を高めることができ、高品質のメタルを効率的に製造することができる酸化鉱石の製錬方法を提供する。【解決手段】酸化鉱石に還元処理を施してメタルとスラグとを含む還元物を得る製錬方法であって、酸化鉱石と炭素質還元剤とを含む混合物によりペレットを形成するペレット製造工程と、ペレットに還元性気体を接触させることによりペレットの表面にメタルからなるシェルを形成する還元第１工程と、シェルが形成されたペレットを所定の温度に加熱することにより還元物を得る還元第２工程と、を含む酸化鉱石の製錬方法である。【選択図】図１
2020029585.tif 000002
【特許請求の範囲】
【請求項１】
酸化鉱石に還元処理を施してメタルとスラグとを含む還元物を得る製錬方法であって、
酸化鉱石と炭素質還元剤とを含む混合物によりペレットを形成するペレット製造工程と、
前記ペレットに還元性気体を接触させることにより該ペレットの表面にメタルからなるシェルを形成する還元第１工程と、
シェルが形成されたペレットを所定の温度に加熱することにより還元物を得る還元第２工程と、
を含む酸化鉱石の製錬方法。
【請求項２】
前記ペレット製造工程では、
前記混合物の表面に金属及び／又は金属酸化物の粉末を付着させてペレットを形成する
請求項１に記載の酸化鉱石の製錬方法。
【請求項３】
前記ペレット製造工程では、
前記混合物の表面に金属の粉末を付着させてペレットを形成し、
前記金属の付着量が前記混合物に含まれる金属全量に対して０．１質量％以上２．０質量％以下である
請求項２に記載の酸化鉱石の製錬方法。
【請求項４】
前記ペレット製造工程では、
前記混合物の表面に金属酸化物の粉末を付着させてペレットを形成し、
前記金属酸化物の付着量が前記混合物に含まれる金属全量に対して０．０３質量％以上８．０質量％以下である
請求項２に記載の酸化鉱石の製錬方法。
【請求項５】
前記ペレット製造工程では、
前記混合物を３５０℃以上６００℃以下で乾燥させてペレットを形成する
請求項１から４のいずれかに記載の酸化鉱石の製錬方法。
【請求項６】
前記還元第２工程における還元処理後の雰囲気ガスの少なくとも一部を、前記還元第１工程における処理空間に供給し、前記ペレットに接触させる前記還元性気体として用いる
請求項１から５のいずれかに記載の酸化鉱石の製錬方法。
【請求項７】
前記還元第１工程では、前記ペレットを９００℃以上１２００℃未満の温度に保持する
請求項１から６のいずれかに記載の酸化鉱石の製錬方法。
【請求項８】
前記還元第２工程では、前記ペレットを１２００℃以上１４５０℃以下の温度に保持する
請求項１から７のいずれかに記載の酸化鉱石の製錬方法。
【請求項９】
前記ペレットに含まれる前記炭素質還元剤の含有量が、該ペレットに含まれる酸化鉱石を還元するのに必要な量に対して１２．０質量％以上３５．０％質量以下の割合である
請求項１から８のいずれかに記載の酸化鉱石の製錬方法。
【発明の詳細な説明】
【技術分野】
【０００１】
本発明は、酸化鉱石の製錬方法に関するものであり、例えば、ニッケル酸化鉱石等の酸化鉱石を原料として炭素質還元剤により還元することで還元物を得る製錬方法に関する。
【背景技術】
【０００２】
酸化鉱石の一種であるリモナイトあるいはサプロライトと呼ばれるニッケル酸化鉱石の製錬方法として、熔錬炉を使用してニッケルマットを製造する乾式製錬方法、ロータリーキルンあるいは移動炉床炉を使用して鉄とニッケルの合金であるフェロニッケルを製造する乾式製錬方法、オートクレーブを使用して高温高圧で酸浸出し、ニッケルやコバルトが混在した混合硫化物（ミックスサルファイド）を製造する湿式製錬方法等が知られている。
【０００３】
上述した様々な方法の中で、特に乾式製錬法を用いてニッケル酸化鉱石を還元して製錬する場合、反応を進めるために原料のニッケル酸化鉱石を適度な大きさに破砕する等して塊状物化する処理が前処理として行われる。
【０００４】
具体的に、ニッケル酸化鉱石を塊状物化する、すなわち粉状や微粒状の鉱石を塊状にする際には、そのニッケル酸化鉱石と、それ以外の成分、例えばバインダーやコークス等の還元剤とを混合して混合物とし、さらに水分調整等を行った後に塊状物製造機に装入して、例えば一辺あるいは直径が１０ｍｍ以上３０ｍｍ以下程度の成形物（ペレット、ブリケット等を指す。以下、単に「ペレット」ということもある）とするのが一般的である。
【０００５】
塊状物化して得られるペレットには、含有する水分を「飛ばす」ために、ある程度の通気性が必要となる。さらに、その後の還元処理においてペレット内で均一に還元が進まないと、得られる還元物の組成が不均一になり、メタルが分散したり偏在したりする等の不都合が生じる。そのため、ペレットを作製する際には混合物を均一に混合したり、得られたペレットを還元する際には可能な限り均一な温度を維持することが重要となる。
【０００６】
例えば、特許文献１では、ニッケル含有量の高いフェロニッケルを安定して高効率でかつ安価に製造できるフェロニッケルの製造方法について開示されている。具体的には、酸化ニッケル及び酸化鉄を含有する原料と炭素質還元剤とからなる混合物を造粒機でペレット化したペレットを移動炉床炉内で加熱還元するに際し、ペレットの炉内滞留時間を調整することによって、ニッケル含有量の高いフェロニッケルを得る方法が開示されている。
【０００７】
さて、ペレットの還元処理は、還元炉等を用いて行われ、例えば、ペレットを、所定の還元温度に加熱した還元炉に装入し還元加熱する。還元処理では、先ず還元反応の進みやすいペレット表面の酸化物が還元されメタル化して殻（シェル）が形成される。
【０００８】
しかしながら、酸化鉱石中に還元対象ではない酸化物が含まれた場合には、ペレット表面の酸化物の還元がされず、シェルの形成が阻害されることがあった。ペレット表面の一部にシェルが形成されていない状態で酸化物が還元されると、ペレット中に含まれる炭素質還元剤等が加熱還元処理中にペレットの外部に漏出することがあった。そのため、酸化物の還元反応がペレット全体でばらつきが生じて高品質なメタルを効率的に製造することが困難であるという問題が生じていた。
【先行技術文献】
【特許文献】
【０００９】
【特許文献１】特開２００４−１５６１４０号公報
【発明の概要】
【発明が解決しようとする課題】
【００１０】
本発明は、ニッケル酸化鉱石等の酸化鉱石を含む混合物を還元することでメタルを製造する製錬方法において、得られるメタルの品位を高めることができ、高品質のメタルを効率的に製造することができる酸化鉱石の製錬方法を提供することを目的とする。
【課題を解決するための手段】
【００１１】
本発明者らは、酸化鉱石と炭素質還元剤とを含む混合物により製造されたペレットに加熱還元処理を施すことに先んじてペレットを還元性気体に接触させることによって上記課題を解決することができることを見出し、本発明を完成するに至った。
【００１２】
（１）本発明の第１は、酸化鉱石に還元処理を施してメタルとスラグとを含む還元物を得る製錬方法であって、酸化鉱石と炭素質還元剤とを含む混合物によりペレットを形成するペレット製造工程と、前記ペレットに還元性気体を接触させることにより該ペレットの表面にメタルからなるシェルを形成する還元第１工程と、シェルが形成されたペレットを所定の温度に加熱することにより還元物を得る還元第２工程と、を含む酸化鉱石の製錬方法である。
【００１３】
（２）本発明の第２は、第１の発明において、前記ペレット製造工程では、前記混合物の表面に金属及び／又は金属酸化物の粉末を付着させてペレットを形成する酸化鉱石の製錬方法である。
【００１４】
（３）本発明の第３は、第２の発明において、前記ペレット製造工程では、前記混合物の表面に金属の粉末を付着させてペレットを形成し、前記金属の付着量が前記混合物に含まれる金属全量に対して０．１質量％以上２．０質量％以下である酸化鉱石の製錬方法である。
【００１５】
（４）本発明の第４は、第２又の発明において、前記ペレット製造工程では、前記混合物の表面に金属酸化物の粉末を付着させてペレットを形成し、前記金属酸化物の付着量が前記混合物に含まれる金属全量に対して０．０３質量％以上８．０質量％以下である。
【００１６】
（５）本発明の第５は、第１から第４のいずれかの発明において、前記ペレット製造工程では、前記混合物を３５０℃以上６００℃以下で乾燥させてペレットを形成する酸化鉱石の製錬方法である。
【００１７】
（６）本発明の第６は、第１から第５のいずれかの発明において、前記還元第２工程における還元処理後の雰囲気ガスの少なくとも一部を、前記還元第１工程における処理空間に供給し、前記シェルを形成する還元性気体として用いる酸化鉱石の製錬方法である。
【００１８】
（７）本発明の第７は、第１から第６のいずれかの発明において、前記還元第１工程では、前記ペレットを９００℃以上１２００℃未満の温度に保持する酸化鉱石の製錬方法である。
【００１９】
（８）本発明の第８は、第１から第７のいずれかの発明において、前記還元第２工程では、前記ペレットを１２００℃以上１４５０℃以下の温度に保持する酸化鉱石の製錬方法である。
【００２０】
（９）本発明の第９は、第１から第８のいずれかの発明において、前記ペレットに含まれる前記炭素質還元剤の含有量が前記ペレットに含まれる酸化鉱石を還元するのに必要な量に対して１２．０質量％以上３５．０％質量以下の割合である酸化鉱石の製錬方法である。
【発明の効果】
【００２１】
本発明に係る酸化鉱石の製錬方法によれば、高品質なメタルを効率的に製造することができる。
【図面の簡単な説明】
【００２２】
【図１】ニッケル酸化鉱石の製錬方法の流れの一例を示す工程図である。
【図２】ペレット製造工程の流れの一例を示す工程図である。
【図３】ペレットの表面にシェルを形成する様子を示す模式図である。
【図４】粉末が付着したペレットの表面にシェルを形成する様子を示す模式図である。
【発明を実施するための形態】
【００２３】
以下、本発明の具体的な実施形態について詳細に説明する。なお、本発明は、以下の実施形態に限定されるものではなく、本発明の要旨を変更しない範囲で種々の変更が可能である。また、本明細書において、「Ｘ〜Ｙ」（Ｘ、Ｙは任意の数値）との表記は、「Ｘ以上Ｙ以下」の意味である。
【００２４】
≪１．酸化鉱石の製錬方法の概要≫
本実施の形態に係る酸化鉱石の製錬方法は、原料鉱石である酸化鉱石（酸化物）と炭素質還元剤とを含む混合物によりペレットを形成し、そのペレットに対して製錬炉（還元炉）内で還元処理を施すことによって、メタルとスラグとを生成させるものである。
【００２５】
例えば、酸化鉱石として、酸化ニッケルや酸化鉄等を含有するニッケル酸化鉱石を原料とし、そのニッケル酸化鉱石と炭素質還元剤とを含む混合物によりペレットを形成して、ペレットに含まれるニッケルを優先的に還元し、また鉄を部分的に還元することで、鉄とニッケルの合金であるフェロニッケルを製造する方法が挙げられる。
【００２６】
そして、本実施の形態に係る酸化鉱石の製錬方法においては、ペレットに加熱還元処理を施すことに先んじて、ペレットに還元性気体を接触させることによりペレットの表面にシェルを形成する工程を含むことを特徴としている。
【００２７】
このような方法によれば、ペレットの表面全体に形成されたシェルによって、ペレット中に含まれる炭素質還元剤等が加熱還元処理中にペレットの外部に漏出することを抑制することができる。これにより、得られるメタルの品位を高めることができ、高品質なメタルを製造することができる。
【００２８】
≪２．ニッケル酸化鉱石を用いてフェロニッケルの製造する製錬方法≫
以下では、原料鉱石であるニッケル酸化鉱石に含まれるニッケル（酸化ニッケル）と鉄（酸化鉄）を還元することで、鉄−ニッケル合金のメタルを生成させ、さらに、そのメタルを分離することによってフェロニッケルを製造する製錬方法を例に挙げて説明する。
【００２９】
具体的に、本実施の形態に係るニッケル酸化鉱石の製錬方法は、図１に示すように、酸化鉱石であるニッケル酸化鉱石と炭素質還元剤とを含む混合物によりペレットを形成するペレット製造工程Ｓ１と、得られたペレットを還元炉内に装入して、所定の還元温度で加熱することによって還元処理を施す還元工程Ｓ２と、得られた還元物からメタルとスラグを分離する分離工程Ｓ３と、を含む。
【００３０】
＜２−１．ペレット製造工程＞
ペレット製造工程Ｓ１は、酸化鉱石と炭素質還元剤とを含む混合物によりペレットを形成する工程である。図２は、ペレット製造工程Ｓ１における処理の流れを示すフロー図である。図２に示すように、ペレット製造工程Ｓ１は、ニッケル酸化鉱石と炭素質還元剤とを含む原料を混合して混合物を得る混合処理工程Ｓ１１と、得られた混合物を塊状物に形成（造粒）する塊状化処理工程Ｓ１２と、塊状物の表面に金属粉及び／又は金属酸化物を付着させる金属付着工程Ｓ１３と、表面に金属粉が付着した塊状物を乾燥させる乾燥処理工程Ｓ１４と、塊状物を加熱処理する加熱処理工程Ｓ１５と、を含む。
【００３１】
（１）混合処理工程
混合処理工程Ｓ１１は、具体的には、原料鉱石であるニッケル酸化鉱石に、炭素質還元剤を添加して混合し、また任意成分の添加剤として、鉄鉱石、フラックス成分、バインダー等の、例えば粒径が０．２ｍｍ以上０．８ｍｍ以下程度の粉末を添加して混合し、混合物を得る。なお、混合処理は、混合機等を用いて行うことができる。
【００３２】
原料鉱石であるニッケル酸化鉱石としては、特に限定されないが、リモナイト鉱、サプロライト鉱等を用いることができる。なお、ニッケル酸化鉱石は、酸化ニッケル（ＮｉＯ）と、酸化鉄（Ｆｅ２Ｏ３）とを少なくとも含有する。
【００３３】
炭素質還元剤としては、特に限定されないが、例えば、石炭粉、コークス粉等が挙げられる。なお、この炭素質還元剤は、原料鉱石であるニッケル酸化鉱石の粒度や粒度分布と同等の大きさのものであると、均一に混合しやすく、還元反応も均一に進みやすくなるため好ましい。
【００３４】
炭素質還元剤の混合量（混合物中に含まれる炭素質還元剤の含有量）としては、ペレットを構成する酸化ニッケルの全量をニッケルメタルに還元するのに必要な化学当量と、酸化鉄（酸化第二鉄）を金属鉄に還元するのに必要な化学当量との両者合計値（便宜的に「化学当量の合計値」ともいう）を１００質量％としたときに、３５．０質量％以下の割合とすることが好ましく、３０．０質量％以下の割合とすることがより好ましい。このような割合で炭素質還元剤を混合させることで、鉄の還元量を抑えて、ニッケル品位を高めることができ、高品質のフェロニッケルを製造することができる。
【００３５】
なお、化学当量の合計値は、後述する金属付着工程Ｓ１３にて混合物の表面に金属酸化物の粉末を付着させた場合には、その金属酸化物を還元するのに必要な化学当量も含まれる。
【００３６】
また、炭素質還元剤の混合量としては、化学当量の合計値を１００質量％としたときに、１２．０質量％以上の割合とすることが好ましく、１３．０質量％以上の割合とすることがより好ましい。これにより、ニッケルの還元を効率的に進行させることができ、生産性が向上する。
【００３７】
任意成分の添加剤である鉄鉱石としては、例えば、鉄品位が５０．０質量％程度以上の鉄鉱石、ニッケル酸化鉱石の湿式製錬により得られるヘマタイト等を用いることができる。
【００３８】
フラックス成分としては、例えば、酸化カルシウム、水酸化カルシウム、炭酸カルシウム、二酸化珪素等を挙げることができる。また、バインダーとしては、例えば、ベントナイト、多糖類、樹脂、水ガラス、脱水ケーキ等を挙げることができる。
【００３９】
混合処理工程Ｓ１１では、ニッケル酸化鉱石を含む原料粉末を均一に混合することによって混合物を得る。この混合に際しては、混合性を高めるために混練を同時に行ってもよく、混合後に混練を行ってもよい。具体的に、混練は、例えば二軸混練機等を用いて行うことができる。混合物を混練することによって、その混合物にせん断力を加え、炭素質還元剤や原料粉末等の凝集を解いて均一に混合できるとともに、各々の粒子の密着性を向上させ、また空隙を減少させることができる。これにより、その混合物により形成されるペレットにおいて還元反応が起りやすくなるとともに均一に反応させることができ、還元反応の反応時間を短縮することができる。また、品質のばらつきを抑えることができる。
【００４０】
また、混練した後、押出機を用いて押出してもよい。このように押出機で押出すことによって、より一層高い混練効果を得ることができる。
【００４１】
なお、下記表１に、混合処理工程Ｓ１にて混合する、一部の原料粉末の組成（質量％）の一例を示すが、原料粉末の組成としてはこれに限定されない。
【００４２】
【表１】
2020029585.tif 000003
【００４３】
（２）塊状化処理工程
塊状化処理工程Ｓ１２は、混合処理工程Ｓ１１で得られた混合物を塊状化する工程である。具体的には、原料粉末を混合して得られた混合物を、ある程度の大きさ以上の塊状物に成形する。
【００４４】
成形方法としては、特に限定されないが、混合物を塊状物化するのに必要な量の水分を添加し、例えば塊状物製造装置（転動造粒機、圧縮成形機、押出成形機等、あるいはペレタイザーともいう）を用いて所定の形状に成形する。なお、試験レベルの量であれば、人の手によって成形してもよい。
【００４５】
混合物を成形して得られる塊状物の形状としては、例えば、球状、直方体状、立方体状、円柱状等とすることができる。このような形状とすることにより、混合物を成形しやすくし、成形コストを抑制することができる。また、上述した形状は、簡易な形状であって複雑なものではないため、不良品の発生を抑制することができ、得られるペレットの品質も均一となり、歩留り低下を抑制することができる。
【００４６】
混合物を成形して得られる塊状物（ペレット）の形状は、球状であることが好ましい。球状の塊状物（ペレット）であることにより還元処理が均一に施され、ばらつきが少なく、かつ生産性の高い製錬を行うことができる。
【００４７】
塊状物（ペレット）の形状を球状とする場合には、直径が１０ｍｍ以上３０ｍｍ以下程度となるように成形することができる。また、直方体状、立方体状、円柱状等とする場合には、概ね、縦、横の内寸が５００ｍｍ以下程度となるように成形することができる。
【００４８】
塊状物（ペレット）の大きさとしては、特に限定されないが、塊状物の体積が８０００ｍｍ３以上であることが好ましい。塊状物の体積が８０００ｍｍ３以上であることにより、成形コストが抑制され、さらに、塊状物全体に占める表面積の割合が低くなるため、還元第２工程における加熱還元処理が均一に施され、ばらつきが少なく、かつ生産性の高い製錬を行うことができる。
【００４９】
（３）金属付着工程
金属付着工程Ｓ１３は、塊状化処理工程Ｓ１２で得られた塊状物の表面に金属粉及び／又は金属酸化物を付着させる工程である。なお、本実施の形態に係るニッケル酸化鉱石の製錬方法において、金属付着工程Ｓ１３を含むことは必須の態様ではない。
【００５０】
このように、塊状物の表面に金属粉及び／又は金属酸化物を付着させてペレットとすることにより、後述する還元工程Ｓ２（還元第１工程Ｓ２１）においてそのペレットに還元性気体を接触させることで形成されるシャルを、より均一化させることができる。均一なシェルが形成されることにより、ペレットに含まれる炭素質還元剤等がペレットの外部に漏出することをより効果的に抑制することができ、得られるメタルの品位をさらに高めることができる。
【００５１】
また、表面に金属粉及び／又は金属酸化物が付着したペレットであれば、ペレットの強度が向上し、例えば、還元第２工程Ｓ２２における加熱還元処理においてペレットが破裂すること等を抑制することができる。
【００５２】
（金属粉）
金属粉としては、特に限定されないが、製錬する酸化鉱石に含まれる金属と同一の金属であることが好ましい。具体的に、本実施の形態においては、ニッケル酸化鉱石を製錬対象の酸化鉱石として用いることから、そのニッケル酸化鉱石に含まれる、ニッケルや鉄等の粉末を用いることが好ましい。酸化鉱石に含まれる金属とは異なる金属を金属粉として用いた場合には、製錬後に回収されたメタルからその金属粉に由来する金属を分離する工程が必要となることがある。酸化鉱石に含まれる金属と同一の金属を金属粉として用いることにより、製錬後に回収されたメタルから金属粉に由来する金属を分離する工程が必要となくなるため製錬コストを低減することができる。
【００５３】
金属粉の形状は、特に限定されないが、球状であることが好ましい。金属粉が球状であることにより、塊状物の表面に金属粉を均一に付着させることができる。また、金属粉の大きさは、特に限定されないが、例えば、直径が数ｍｍ以上数１０ｍｍ以下の球状のペレットを製造する場合には、直径が数μｍ以上数１００μｍ以下の粒子であることが好ましい。これにより、金属粉が塊状物の表面に均一に付着させることができ、また金属粉が舞い上がることによるロスを低減することができる。
【００５４】
金属粉の付着量は、混合物に含まれる金属全量に対して０．１質量％以上２．０質量％以下の範囲であることが好ましい。金属粉の付着量が０．１質量％以上であることにより、還元工程Ｓ２（還元第１工程Ｓ２１）においてより均一なシェルを形成することができる。金属粉の付着量の上限は特に制限はないが製錬コストを軽減できる点で２．０質量％以下であることが好ましい。
【００５５】
（金属酸化物粉）
金属酸化物粉としては、特に限定されないが、製錬する酸化鉱石に含まれる金属と同一の金属の酸化物であることが好ましい。具体的に、本実施の形態においては、ニッケル酸化鉱石を製錬対象の酸化鉱石として用いることから、そのニッケル酸化鉱石に含まれる、ニッケルや鉄等の酸化物の粉末を用いることが好ましい。これにより、上述した金属粉と同様に、製錬コストを低減することができる。
【００５６】
金属酸化物粉の形状は、特に限定されないが、金属粉と同様に球状であることが好ましい。また、金属酸化物粉の大きさは、特に限定はされないが、金属粉と同様に、直径が数μｍ以上数μｍ以下の粒子であることが好ましい。
【００５７】
金属酸化物粉の付着量は、混合物に含まれる金属全量に対して０．０３質量％以上８．０質量％以下の範囲であることが好ましく、０．０５質量％以上５．０質量％以下の範囲であることがより好ましい。金属酸化物粉の付着量が０．０３質量％以上であることにより、還元工程Ｓ２（還元第１工程Ｓ２１）においてより均一なシェルを形成することができる。金属粉の付着量の上限は特に制限はないが製錬コストを軽減できる点で８．０質量％以下であることが好ましい。
【００５８】
（金属付着方法）
塊状物の表面に金属及び／又は金属酸化物の粉末（以下、「金属粉」と総称する）を付着させる方法としては、例えば、塊状物の表面に金属粉を塗り付けて付着させる方法が挙げられ、これにより金属粉を塊状物の表面により均一に付着させることができる。また、敷き詰められた金属粉上に塊状物を転がしながら付着させるようにしてもよい。あるいは金属粉や金属酸化物を塊状物の上方からふりかけることにより付着させてもよい。
【００５９】
なお、塊状物は、塊状化処理工程Ｓ１２により例えば５０質量％程度の水分が含まれ、その表面が粘着性を有する状態となっている。表面の粘着性により金属粉が粘着し、これにより、塊状物の表面に金属粉を容易に付着させることができる。また、粉末を塊状物の表面に付着させることで、表面の粘着性を軽減させることができ、塊状物の取扱いが容易となる。
【００６０】
なお、乾燥処理工程Ｓ１４または加熱処理工程Ｓ１５を経た後に金属粉を付着させてペレット表面の付着量を調整してもよい。
【００６１】
（４）乾燥処理工程
乾燥処理工程Ｓ１４は、塊状物を乾燥させてペレットを得る工程である。ペレット中に所定量の水分が含まれていると、急激な昇温によってペレットの内部の水分が一気に気化してペレットが膨張して破裂する可能性がある。そのため、塊状物に対して乾燥処理を施し、ペレット中の水分を除去する。乾燥処理により、例えば、形成されるペレットの固形分が７０質量％程度で、水分が３０質量％程度となるようにする。なお、本実施の形態に係るニッケル酸化鉱石の製錬方法において、乾燥処理工程Ｓ１４を含むことは必須の態様ではなく、塊状物の水分量が少なく、還元処理においてペレットが膨張して破裂する危険性がない場合は乾燥処理を特段行わなくてもよい。
【００６２】
乾燥処理の方法としては、特に限定されないが、例えば、その塊状物を所定温度に保持する方法、または３００℃以上４００℃以下の温度の熱風を塊状物に対して吹き付けて乾燥させる方法等が挙げられる。なお、この乾燥処理時における塊状物自身の温度としては、１００℃未満とすることが、ペレット内部からの水分の突沸等によるペレットの破裂を抑制できて好ましい。
【００６３】
また、乾燥処理は連続して一度に行ってもよいし複数回に分けて行ってもよい。乾燥処理を複数回に分けて行うことによりペレットの破裂をより効果的に抑制することができる。なお、乾燥処理を複数回に分けて行った場合において、２回目以降の乾燥温度としては、１５０℃以上４００℃以下が好ましい。この範囲で乾燥することにより、還元反応が進むことなく乾燥することが可能となる。
【００６４】
なお、乾燥処理工程Ｓ１４の前に塊状物の表面に金属粉を付着させた場合には、塊状物を乾燥させることにより金属粉との密着性が強固なペレットを得ることができる。そのため、塊状物の表面に金属粉を付着させた場合には、塊状物を乾燥させる乾燥処理工程Ｓ１４に供することが特に好ましい。
【００６５】
下記表２に、乾燥処理後のペレットにおける固形分中組成（質量部）の一例を示す。なお、混合物の組成としては、これに限定されるものではない。
【００６６】
【表２】
2020029585.tif 000004
（※固形分の組成において、上記以外の成分は残部である。）
【００６７】
（５）加熱処理工程
乾燥処理工程Ｓ１４で得たペレットを、所定の温度に加熱する加熱処理工程Ｓ１５を設けてもよい。本実施の形態に係るニッケル酸化鉱石の製錬方法において、加熱処理工程Ｓ１５を含むことは必須の態様ではないが、後述する還元工程Ｓ２での還元処理に先立ち、予めペレットに対して加熱処理（予備加熱処理）を施しておくことで、高温条件での還元処理において、ペレットに含まれるニッケル酸化鉱石や炭素質還元剤等の成分が急激に熱膨張することを抑え、ペレットの破裂をより効果的に抑制することができる。
【００６８】
加熱処理工程Ｓ１５では、具体的に、ペレットを３５０℃以上６００℃以下の温度に加熱する加熱処理を施す。また、好ましくは４００℃以上５５０℃以下の温度に加熱する。
【００６９】
なお、加熱処理時間としては、特に限定されず、ニッケル酸化鉱石を含む塊状物の大きさに応じて適宜調整すればよいが、得られるペレットの大きさが１０ｍｍ以上３０ｍｍ以下程度となる通常の大きさの塊状物であれば、１５分以上３０分以下程度の処理時間にできる。
【００７０】
＜２−２．還元工程＞
還元工程Ｓ２は、ペレット製造工程Ｓ１を経て得られたペレットを還元炉内に装入して、所定の還元温度で加熱することによって還元処理を施す工程である。還元工程Ｓ２における還元処理により、製錬反応（還元反応）が進行して、ペレット中では、フェロニッケルメタル（以下、単に「メタル」という）と、フェロニッケルスラグ（以下、単に「スラグ」という）とが分かれて生成する。
【００７１】
還元処理においては、原料鉱石であるニッケル酸化鉱石に含まれる酸化ニッケルは可能な限り完全にかつ優先的に還元し、一方で、ニッケル酸化鉱石に含まれる酸化鉄は一部だけ還元して、目的とする高いニッケル品位のフェロニッケルが得られる、いわゆる部分還元を施す。
【００７２】
還元処理では、ペレット中のスラグは熔融して液相となっているが、還元により既に分離して生成したメタルとスラグとは、混ざり合うことがなく、その後の冷却によってメタル固相とスラグ固相との別相として混在する混合物となる。この混合物の体積は、装入する混合物と比較すると、５０％以上６０％以下程度の体積に収縮している。
【００７３】
還元炉としては、特に限定されないが、単一の炉を用いても、移動炉床炉等の炉床が回転移動等して例えば還元第１工程Ｓ２１、還元第２工程Ｓ２２ごとに連続的に処理可能となる炉を用いてもよい。その中でも、還元炉として移動炉床炉を用いることで、連続的に還元反応を進行させ、一つの設備で反応を完結させることができる。また、各工程ごとに別々の炉を使用して操業を行った場合、炉と炉との間を移動させる際に、温度が低下してヒートロスが生じる可能性がある。また、雰囲気ガスに変化を生じさせてしまい、炉に再装入したときに即座に反応を生じさせることができないことがある。この点、移動炉床炉を使用して一つの設備で各工程での処理を行うことで、ヒートロスが低減されるとともに炉内雰囲気も的確に制御できるため、反応をより効果的に進行させることができる。
【００７４】
移動炉床炉としては、特に限定されず、例えば、円形状であって複数の処理領域に区分けされた回転炉床炉を用いることができる。回転炉床炉では、所定の方向に回転しながら、各領域においてそれぞれの処理を行う。この回転炉床炉では、各領域を通過する際の時間（移動時間、回転時間）を制御することで、それぞれの領域での処理温度を調整することができ、回転炉床炉が１回転する毎に混合物が製錬処理される。また、移動炉床炉としては、ローラーハースキルン等であってもよい。
【００７５】
さて、従来の酸化鉱石の製錬方法における還元処理では、先ず還元反応の進みやすいペレットの表面近傍で金属酸化物が還元されてメタルからなるシェルがペレットの表面に形成される。これによりペレット中に含まれる炭素質還元剤等の漏出を抑制し、ペレット内における還元反応を均一にして、得られるメタルの品位を高めることができる。
【００７６】
しかしながら、シェルがペレットの表面全体で形成されていない状態で還元反応が進行すると、還元処理中に炭素質還元剤等がペレットの表面から外部に漏出することがあった。そのため、ペレット中の炭素質還元剤の含有量が不均一となってしまい、高品質なメタルを効率的に製造することが困難となることがあった。
【００７７】
そこで、本実施の形態に係るニッケル酸化鉱石の製錬方法では、図１のフロー図に示すように、還元工程Ｓ２において、ペレットを還元性気体に接触させることによりペレットの表面にメタルからなるシェルを形成する還元第１工程Ｓ２１と、シェルが形成されたペレットを所定の温度に加熱することにより還元物を得る還元第２工程Ｓ２２と、を含むことに特徴がある。
【００７８】
（１）還元第１工程
還元第１工程Ｓ２１は、ペレットを還元性気体に接触させることによりペレットの表面にメタルからなるシェル（メタルシェル）を形成する工程である。
【００７９】
ペレットに対して加熱還元処理を施すことに先んじて、ペレットに還元性気体を接触させることにより、例えば図３の模式図に示すように、ペレット１０の表面にメタルからなるシェル２０が形成されていく。このようなシェル２０が形成されることで、ペレット１０中に含まれる炭素質還元剤等が加熱還元処理中にペレット１０の外部に漏出することを抑制することができ、その炭素質還元剤に基づいて適切な還元反応を生じさせることが可能となり、得られるメタルの品位を高めることができる。
【００８０】
また、ペレット１０の表面にシェル２０が形成されることにより、ペレット１０の強度が向上し、還元第２工程Ｓ２２における加熱還元処理によりペレットが破裂することを抑制することができる。
【００８１】
さらに、ペレット１０の表面にシェル２０が形成されることで、次工程の還元第２工程２２での加熱還元処理により熔融したスラグがペレットから漏出することを抑制することができる。これにより、スラグの漏出による還元炉の炉床へのペレットの融着を防止することができ、高いニッケル品位のフェロニッケルを効率的に得ることができる。
【００８２】
還元性気体としては、ペレットに接触させることにより酸化物をメタルに還元することのできる気体であれば特に制限されず、例えば、水素ガス（Ｈ２）、一酸化炭素（ＣＯ）、硫化水素（Ｈ２Ｓ）、二酸化硫黄（ＳＯ２）、亜酸化窒素（Ｎ２Ｏ）等を含む気体を挙げることができる。なお、還元性気体には、メタルシェルの形成を阻害しない範囲であれば酸素等の酸化性気体が含まれていてもよい。
【００８３】
また、還元性気体としては、後述する還元第２工程Ｓ２２における還元処理後の雰囲気ガスの少なくとも一部を用いてもよい。すなわち、還元第２工程Ｓ２２における還元処理後の雰囲気ガスの少なくとも一部を、還元第１工程Ｓ２１における処理空間に供給して、還元性気体として用いる。還元第２工程Ｓ２２における還元処理後の雰囲気ガスは、主に炭素質還元剤に由来する一酸化炭素であり、還元性ガスが多く含まれている。このため、そのような還元処理後の雰囲気ガスを排気ガスとして全て排出するのではなく、還元第１工程Ｓ２１における還元性気体として用いることで、より一層にコストを低減させた製錬操業を行うことができる。
【００８４】
なお、還元第１工程Ｓ２１における処理と還元第２工程Ｓ２２における処理とを単一の還元炉にて行う場合には、還元第２工程Ｓ２２における還元処理後の雰囲気ガスを、排気ガスとして還元炉から排気させずに保持し、その還元炉にペレットを装入する。これにより、ペレットを還元性気体に接触させることができる。このような態様も、「還元第２工程における還元処理後の雰囲気ガスの少なくとも一部を、還元第１工程における処理空間に供給する」との概念に含まれる。
【００８５】
還元性気体として還元第２工程Ｓ２２における還元処理後の雰囲気ガスを用いる場合、還元処理後の雰囲気ガスは通常高温（例えば１２００℃〜１４５０℃程度）であることから、還元第１工程Ｓ２１における処理空間にガスを供給する際にはガスの温度が１２００℃以下となるように放冷等して調整することが好ましい。
【００８６】
ここで、ペレット製造工程Ｓ１（金属付着工程Ｓ１３）において、表面に金属粉を付着させてペレットとした場合、そのペレットに還元性気体を接触させることで、ペレット表面により均一なメタルシェルを形成させることができる。
【００８７】
具体的に、図４は、金属粉３０を付着させたペレット１０の表面にメタルシェル２０が形成されている様子を模式的に示している。このように、ペレット１０の表面に金属粉を付着させておくことで、ペレット１０の表面近傍の還元反応が促進されて、形成されるメタルシェルが均一化されるものと考えられる。
【００８８】
そして、このように均一なメタルシェルが形成されることによって、ペレット中に含まれる炭素質還元剤等の漏出を抑制し、ペレット内における還元反応を均一にして、得られるメタルの品位を高めることができる。
【００８９】
還元第１工程Ｓ２１では、ペレット中の炭素質還元剤は反応させずに、ペレットの表面に効率的にメタルシェルを形成させるようにすることが好ましい。そのためには、ペレットを炭素質還元剤が酸化金属と反応する反応温度未満にすることが好ましく、例えば、ペレットを１２００℃未満の温度に保持することが好ましい。
【００９０】
また、還元第１工程Ｓ２１では、ペレットを９００℃以上１２００℃未満の温度に保持することが好ましい。ペレットを９００℃以上１２００℃未満の温度に保持することにより、ペレット表面をメタルに還元してメタルシェルを効果的に形成させつつ、ペレット内部の還元反応を抑制することができる。
【００９１】
還元第１工程Ｓ２１では、ペレット製造工程Ｓ１から得られたペレットを還元炉に装入するにあたって、予めその還元炉内の炉床に還元剤（以下、「炉床還元剤」ともいう）を敷き詰めて、その敷き詰められた炉床還元剤の上にペレットを載置するようにしてもよい。この状態でペレットに還元性気体を接触させることにより、ペレットの表面がより優先的に還元されやすくなる。
【００９２】
また、ペレットの融着を防止する観点から炉床に例えば酸化物を主成分とする床敷材（以下、「炉床保護剤」ともいう）を敷いて、その上にペレットを載置するようにしてもよい。ただし、本実施の形態に係るニッケル酸化鉱石の製錬方法では、還元第一工程Ｓ２１にてペレットの表面に有効にメタルシェルを形成させるようにしていることから、そのメタルシェルにより熔融スラグの漏出を抑制できるため、炉床保護剤を敷かなくても、炉床へのペレットの融着を防ぐことが可能となる。
【００９３】
（２）還元第２工程
還元第２工程Ｓ２２は、メタルシェルが表面に形成されたペレットを所定の温度に加熱することにより還元物を得る工程である。具体的には、メタルシェルが形成されたペレットを、所定の還元温度に加熱した還元炉にて加熱還元処理を施す。これにより、ペレット中の炭素質還元剤を反応させてペレット中の酸化物を還元し、メタルとスラグとを含む還元物を得る。
【００９４】
ここで、加熱還元処理に供されるペレットは、上述のように、還元第１工程Ｓ２１における処理を経て、その表面全体にメタルシェルが形成されていることから、炭素質還元剤が外部に漏出することが抑制され、炭素質還元剤に基づいて適切な還元反応を生じさせることが可能となっており、高品質なメタルを効率的に製造することができる。
【００９５】
ペレット中の炭素質還元剤を反応させて酸化物に還元処理を施すためには、ペレットを炭素質還元剤が酸化物と反応する反応温度以上にすることが好ましく、例えば、ペレットを１２００℃以上の温度に保持することが好ましい。
【００９６】
また、還元第２工程Ｓ２２では、ペレットを１２００℃以上１４５０℃以下の温度に保持することが好ましい。これにより、酸化物に還元処理を精度高く施すことができる。
【００９７】
なお、還元第２工程Ｓ２２における還元加熱処理の処理時間をさらに例えば１０分程度まで延ばしてもよい。これにより、還元反応に関与しない余剰の炭素質還元剤の炭素成分が、メタルに取り込まれて融点を低下させる。その結果、メタルは溶解して液相となる。
【００９８】
＜２−３．分離工程＞
分離工程Ｓ３は、還元工程Ｓ２より得られた還元物からメタルとスラグを分離する工程である。具体的には、容器に充填させた状態の混合物に対する還元加熱処理によって得られた、メタル相とスラグ相とを含む混在物（混合物）からメタル相を分離して回収する。
【００９９】
固体として得られたメタル相とスラグ相との混在物からメタル相とスラグ相とを分離する方法としては、例えば、篩い分けによる不要物の除去に加えて、比重による分離や、磁力による分離等の方法を利用することができる。
【０１００】
また、得られたメタル相とスラグ相は、濡れ性が悪いことから容易に分離することができ、還元工程Ｓ２における処理で得られた、大きな混在物に対して、例えば、所定の落差を設けて落下させる、あるいは篩い分けの際に所定の振動を与える等の衝撃を与えることで、その混在物からメタル相とスラグ相とを容易に分離することができる。
【０１０１】
このようにしてメタル相とスラグ相とを分離することによって、メタルを回収する。
【０１０２】
本実施の形態に係るニッケル酸化鉱石の製錬方法では、ペレットを還元性気体に接触させることによってペレットの表面にシェルを形成し（還元第１工程Ｓ２１）、シェルが形成されたペレットを所定の温度に加熱することにより還元物を得ていることから（還元第２工程Ｓ２２）、得られるメタルの品位を高めることができ、高品質なメタルを製造することができる。
【実施例】
【０１０３】
以下、本発明の実施例及び比較例を示してより具体的に説明するが、本発明は以下の実施例に何ら限定されるものではない。
【０１０４】
＜実施例１、比較例１＞
［ペレット製造工程］
原料鉱石としてのニッケル酸化鉱石と、鉄鉱石と、フラックス成分である珪砂及び石灰石、バインダー、及び炭素質還元剤（石炭粉、炭素含有量：８５質量％、平均粒径：約２００μｍ）を、適量の水を添加しながら混合機を用いて混合して混合物を得た。炭素質還元剤（石炭粉）は、原料鉱石であるニッケル酸化鉱石に含まれる酸化ニッケルと酸化鉄（Ｆｅ２Ｏ３）とを過不足なく還元するのに必要な量を１００質量％としたときに、試料に応じて１３質量％〜４１質量％の割合となる量で含有させた（混合処理工程）。
【０１０５】
次に、得られた混合物を、適宜水分を添加してパン型造粒機を使って直径１５±０．５ｍｍの球状の塊状物（資料）を３５（実施例１−１〜実施例１−２８、比較例１−１〜比較例１−７）に分けた（塊状化処理工程）。
【０１０６】
次に、塊状物の固形分が７０質量％程度、水分が３０質量％程度となるように、３００℃〜４００℃の熱風を塊状物に吹き付けて乾燥処理を施して（乾燥処理工程）、実施例１−１〜実施例１−２８、比較例１−１〜比較例１−７のペレットを製造した。下記表３に、乾燥処理後のペレット固形分組成（炭素を除く）を示す。
【０１０７】
【表３】
2020029585.tif 000005
（※なお、その他としてバインダー、炭素質還元剤等が含まれる。）
【０１０８】
［還元工程］
次に、製造した実施例１−１〜実施例１−２８、比較例１−１〜比較例１−７のペレット（試料）を還元炉の炉床に装入して、還元処理を施した。なおこのとき、予め還元炉の炉床に炉床保護剤（主成分はＳｉＯ２であり、その他の成分としてＡｌ２Ｏ３、ＭｇＯ等の酸化物を少量含有する。）を敷き詰め、その上にペレット（試料）を置いた。
【０１０９】
ここで、実施例１−１〜実施例１−２８では、ペレット（試料）を還元炉に装入したのちそのペレットに還元性気体を接触させた。なお、ペレット装入時の温度は５００±２０℃に維持されていた。そして、下記表４に示すそれぞれの温度、時間で還元処理を施した（還元第１工程）。これにより、ペレットの表面にメタルシェルを形成させた。
【０１１０】
次に、メタルシェルが形成されたペレットをバーナー燃焼雰囲気下（酸素を約３％含有する雰囲気）に装入し、下記表４に示すそれぞれの温度、時間で加熱還元処理を施した（還元第２工程）。加熱還元処理後は、窒素雰囲気中で速やかに室温まで冷却した。これによりメタルとスラグとを含む還元物を得た。
【０１１１】
一方、比較例１−１〜比較例１−７では、ペレットに還元性気体を接触させる処理を行わずに、還元炉にて加熱還元処理を施した。
【０１１２】
［分離工程］
温度保持工程を経た還元物からメタルとスラグを分離した。具体的には、還元物を湿式処理よる粉砕後、磁力選別によってメタルを回収した。
【０１１３】
≪評価≫
ニッケルメタル化率（Ｎｉメタル化率）及びメタル中ニッケル含有率（メタル中Ｎｉ含有率）をそれぞれ算出した。具体的には、還元工程後の還元物及び分離工程後のメタルに含まれるニッケル又は鉄の含有量をＩＣＰ発光分光分析器（株式会社島津製作所  Ｓ−８１００型）により求めて、下記（１）式〜（２）式を用いて算出した。下記表４に、分析結果から算出した値を併せて示す。
【０１１４】
Ｎｉメタル化率＝メタル中のＮｉの質量÷（還元物中の全てのＮｉの質量）×１００（％）    ・・・（１）式
【０１１５】
メタル中Ｎｉ含有率＝メタル中のＮｉの質量÷（メタル中のＮｉとＦｅの合計質量）×１００（％）    ・・・（２）式
【０１１６】
下記表４に、それぞれのペレット試料における、ペレット中に含まれる石炭粉（炭素質還元剤）の混合量（化学当量の合計値を１００質量％としたときの割合）を示す。また、ＩＣＰ分析により測定された測定結果を示す。
【０１１７】
【表４】
2020029585.tif 000006
【０１１８】
表４の結果からわかるように、加熱還元処理を施すことに先んじてペレットに還元性気体を接触させた実施例では、Ｎｉメタル化率及びメタル中Ｎｉ含有率がいずれも高くなった。このことは、均一なメタルシェルが形成されたことにより、ペレット中に含まれる炭素質還元剤等がペレットの外部に漏出することを抑制して、還元反応を適切に進行させることができたためと考えられる。
【０１１９】
＜実施例２＞
［ペレット製造工程］
実施例２−１〜実施例２−４６では、実施例１−１〜実施例１−２８と同様にして混合処理工程にて混合物を得たのち、得られた混合物を適宜水分を添加してパン型造粒機を使って直径１７±０．５ｍｍの球状の塊状物（資料）を４６（実施例２−１〜実施例２−４６）に分けた（塊状化処理工程）。
【０１２０】
次に、実施例２−１〜実施例２−４６では、金属酸化物粉である酸化ニッケル（ＮｉＯ）又は酸化鉄（Ｆｅ２Ｏ３）の粉末を敷き詰めた容器の上に、得られた球状の塊状物を転がすことによって、金属酸化物をその塊状物の表面に均一に付着させた（金属付着工程）。金属酸化物粉の付着量は、形成されるペレットに含まれるニッケル及び鉄の合計量を１００質量％としたときに、試料に応じて０．０５質量％〜７．７質量％の割合となる量とした。なお、金属酸化物粉の一部は、乾燥処理工程後のペレット製造後に上方からふりかけるようにして付着させて付着量を調整した。
【０１２１】
次に、固形分が７０質量％程度、水分が３０質量％程度となるように、３００℃〜４００℃の熱風を塊状物に吹き付けて乾燥処理を施して（乾燥処理工程）、実施例２−１〜実施例２−４６のペレットを製造した。
【０１２２】
［還元工程］
実施例２−１〜実施例２−４６のペレットを還元炉の炉床に装入して、還元処理を施した。なおこのとき、実施例２−１〜実施例２−４２については、予め還元炉の炉床に、炉床保護剤（主成分はＳｉＯ２であり、その他の成分としてＡｌ２Ｏ３、ＭｇＯ等の酸化物を少量含有する。）を敷き詰め、その上にペレット（試料）を置いた。
【０１２３】
実施例２−１〜実施例２−４６のペレット（試料）を一酸化炭素（還元性気体）で満たされた還元炉に装入して、ペレットを一酸化炭素（還元性気体）に接触させた。下記表５〜７に示すそれぞれの温度、時間で還元処理を施した（還元第１工程）。これにより、ペレットの表面にシェルが形成された。
【０１２４】
次に、実施例２−１〜実施例２−４６のシェルが形成されたペレットをバーナー燃焼雰囲気下（酸素を約３％含有する雰囲気）に装入し、下記表５〜７に示すそれぞれの温度、時間で還元処理を施した（還元第２工程）。還元処理後は、窒素雰囲気中で速やかに室温まで冷却した。これによりメタルとスラグとを含む還元物を得た。
【０１２５】
［分離工程］
温度保持工程を経た還元物からメタルとスラグを分離した。具体的には、還元物を湿式処理よる粉砕後、磁力選別によってメタルを回収した。
【０１２６】
≪評価≫
温度保持工程を経た還元物についてニッケルメタル化率、及び分離工程を経たメタルについてメタル中のニッケル含有率をそれぞれＩＣＰ発光分光分析器（株式会社島津製作所  Ｓ−８１００型））により分析して算出した。下記表５〜７に、分析結果から算出した値を併せて示す。なお、ニッケルメタル化率は上記（１）式、メタル中ニッケル含有率は上記（２）式により求めた。
【０１２７】
【表５】
2020029585.tif 000007
【０１２８】
【表６】
2020029585.tif 000008
【０１２９】
【表７】
2020029585.tif 000009
【０１３０】
表５〜７の結果からわかるように、ペレットの表面に金属酸化物の粉末を付着させた実施例２のうち例えば実施例２−４０〜２−４２は、Ｎｉメタル化率及びメタル中Ｎｉ含有率が実施例１−１〜１−２８と比べてさらに高くなるものもあった。このことは、ペレット表面に付着させた金属酸化物の粉末により、より均一なメタルシェルが形成されて、ペレット中に含まれる炭素質還元剤等がペレットの外部に漏出することをより効果的に抑制することができたためと考えられる。
【０１３１】
なお、予め還元炉の炉床に炉床保護剤を敷き詰めた実施例２−１〜２−４２と、炉床保護剤を敷き詰めていない実施例２−４３〜２−４６とで、いずれも高いＮｉメタル化率及びメタル中Ｎｉ含有率の結果が得られた。これは、ペレットの表面に有効にメタルシェルが形成されたことにより、熔融スラグがペレットから漏出することを抑制できたためであると考えられる。
【０１３２】
＜実施例３＞
［ペレット製造工程］
実施例３−１〜３−１４では、実施例２−１〜２−４６の金属付着工程において金属酸化物粉の代わりに金属粉としてニッケル（Ｎｉ）又は鉄（Ｆｅ）の粉末を使用した以外は、同様にしてペレットを製造し、メタルとスラグとを含む還元物を得て、メタルを回収した。
【０１３３】
≪評価≫
温度保持工程を経た還元物についてＮｉメタル化率、及び分離工程を経たメタルについてメタル中のＮｉ含有率をそれぞれＩＣＰ発光分光分析器（株式会社島津製作所  Ｓ−８１００型）により分析して算出した。下記表８に、分析結果から算出した値を併せて示す。なお、Ｎｉメタル化率は上記（１）式、メタル中Ｎｉ含有率は上記（２）式により求めた。
【０１３４】
【表８】
2020029585.tif 000010
【０１３５】
表８の結果からわかるように、ペレットの表面に金属の粉末を付着させた実施例３のうち例えば実施例３−１２〜３−１４は、Ｎｉメタル化率及びメタル中Ｎｉ含有率が実施例１−１〜１−２８と比べてさらに高くなるものもあった。このことは、ペレット表面に付着させた金属の粉末により、より均一なメタルシェルが形成されて、ペレット中に含まれる炭素質還元剤等がペレットの外部に漏出することをより効果的に抑制することができたためと考えられる。
【符号の説明】
【０１３６】
１０  ペレット
２０、２０ａ  シェル
３０  粉末（金属又は金属酸化物）
４０  炉床
【図１】
2020029585.tif 000011
【図２】
2020029585.tif 000012
【図３】
2020029585.tif 000013
【図４】
2020029585.tif 000014